(57)【要約】【課題】触媒層の厚みと反応ガスの流れ方向との関係において、機能の向上が図られた燃料電池スタックを提供する。【解決手段】燃料電池スタック(10)は、アノード側触媒層(38)、カソード側触媒層(42)、高分子電解質膜(32)を有する膜−触媒層接合体(26)と、アノード側ガス拡散層(40)及びカソード側ガス拡散層(44)と、アノード側セパレータ(28)及びカソード側セパレータ(30)と、燃料ガス流路(29)と、酸化剤ガス流路(31)と、を備え、燃料ガス流路の全体的な（巨視的な）燃料ガスの流れ方向と酸化剤ガス流路の全体的な（巨視的な）酸化剤ガスの流れ方向とが平行であり、アノード側触媒層の厚さが、燃料ガス流路の全体的な燃料ガスの流れにおける上流端部から下流端部に向かって単調に変化するように形成され、かつ、カソード側触媒層の厚さが、酸化剤ガス流路の全体的な酸化剤ガスの流れにおける上流端部から下流端部に向かって単調に変化するように形成されている。【選択図】図２
2013225398.tif 000002
【特許請求の範囲】
【請求項１】
アノード側触媒層、カソード側触媒層、及び前記アノード側触媒層と前記カソード側触媒層とに挟まれる高分子電解質膜を有する膜−触媒層接合体と、
前記膜−触媒層接合体を挟むようにして互いに対向するアノード側ガス拡散層及びカソード側ガス拡散層と、
アノード側ガス拡散層及びカソード側ガス拡散層を挟むようにして互いに対向するアノード側セパレータ及びカソード側セパレータと、
前記アノード側セパレータと前記アノード側ガス拡散層との間に設けられた燃料ガス流路と、
前記カソード側セパレータと前記カソード側ガス拡散層の間に設けられた酸化剤ガス流路と、を備え、
前記燃料ガス流路の全体的な（巨視的な）燃料ガスの流れ方向と前記酸化剤ガス流路の全体的な（巨視的な）酸化剤ガスの流れ方向とが平行であり、
前記アノード側触媒層の厚さが、前記燃料ガス流路の全体的な燃料ガスの流れにおける上流端部から下流端部に向かって単調に変化するように形成され、
かつ、
前記カソード側触媒層の厚さが、前記酸化剤ガス流路の全体的な酸化剤ガスの流れにおける上流端部から下流端部に向かって単調に変化するように形成された、燃料電池スタック。
【請求項２】
前記アノード側触媒層の厚さが、前記燃料ガス流路の全体的な燃料ガスの流れにおける上流端部から下流端部に向かって単調に小さくなるように形成され、
前記カソード側触媒層の厚さが、前記酸化剤ガス流路の全体的な酸化剤ガスの流れにおける上流端部から下流端部に向かって単調に大きくなるように形成された、請求項１に記載の燃料電池スタック。
【請求項３】
前記アノード側触媒層の厚さが、前記燃料ガス流路の全体的な燃料ガスの流れにおける上流端部から下流端部に向かって単調に大きくなるように形成され、
前記カソード側触媒層の厚さが、前記酸化剤ガス流路の全体的な酸化剤ガスの流れにおける上流端部から下流端部に向かって単調に小さくなるように形成された、請求項１に記載の燃料電池スタック。
【請求項４】
前記アノード側触媒層の厚さが、前記燃料ガス流路の全体的な燃料ガスの流れにおける上流端部から下流端部に向かって単調に小さくなるように形成され、
前記カソード側触媒層の厚さが、前記酸化剤ガス流路の全体的な酸化剤ガスの流れにおける上流端部から下流端部に向かって単調に小さくなるように形成された、請求項１に記載の燃料電池スタック。
【請求項５】
前記アノード側触媒層の厚さが、前記燃料ガス流路の全体的な燃料ガスの流れにおける上流端部から下流端部に向かって単調に大きくなるように形成され、
前記カソード側触媒層の厚さが、前記酸化剤ガス流路の全体的な酸化剤ガスの流れにおける上流端部から下流端部に向かって単調に大きくなるように形成された、請求項１に記載の燃料電池スタック。
【発明の詳細な説明】
【技術分野】
【０００１】
本発明は、燃料電池スタックに関し、特に、膜−触媒層接合体の構造に関する。
【背景技術】
【０００２】
従来の燃料電池スタックは、高分子電解質膜及び一対のガス拡散電極から構成されるＭＥＡ（Membrane-Electrode-Assembly：膜−電極積層体）と、これを挟む一対のセパレータと、を有している。これらのセパレータには、ガス拡散電極と当接する主面に反応ガス流路が設けられている（例えば、特許文献１参照）。
【先行技術文献】
【特許文献】
【０００３】
【特許文献１】特開２００４−８７３１１号公報
【発明の概要】
【発明が解決しようとする課題】
【０００４】
しかしながら、上述した従来の燃料電池スタックでは、触媒層の厚みと反応ガスの流方向との関係について十分に検討されていなかった。
【０００５】
本発明はこのような課題を解決するためになされたものであり、触媒層の厚みと反応ガスの流れ方向との関係において、従来技術に比べて機能の向上が図られた燃料電池スタックを提供することを目的としている。
【課題を解決するための手段】
【０００６】
本発明のある態様に係る、燃料電池スタックは、アノード側触媒層、カソード側触媒層、及び前記アノード側触媒層と前記カソード側触媒層とに挟まれる高分子電解質膜を有する膜−触媒層接合体と、前記膜−触媒層接合体を挟むようにして互いに対向するアノード側ガス拡散層及びカソード側ガス拡散層と、アノード側ガス拡散層及びカソード側ガス拡散層を挟むようにして互いに対向するアノード側セパレータ及びカソード側セパレータと、前記アノード側セパレータと前記アノード側ガス拡散層との間に設けられた燃料ガス流路と、前記カソード側セパレータと前記カソード側ガス拡散層の間に設けられた酸化剤ガス流路と、を備え、前記燃料ガス流路の全体的な（巨視的な）燃料ガスの流れ方向と前記酸化剤ガス流路の全体的な（巨視的な）酸化剤ガスの流れ方向とが平行であり、前記アノード側触媒層の厚さが、前記燃料ガス流路の全体的な燃料ガスの流れにおける上流端部から下流端部に向かって単調に変化するように形成され、かつ、前記カソード側触媒層の厚さが、前記酸化剤ガス流路の全体的な酸化剤ガスの流れにおける上流端部から下流端部に向かって単調に変化するように形成された。
【発明の効果】
【０００７】
本発明は、燃料電池スタックにおいて、触媒層の厚みと反応ガスの流れ方向との関係において、機能の向上が図られるという効果を奏する。
【０００８】
本発明の上記目的、他の目的、特徴、及び利点は、添付図面参照の下、以下の好適な実施態様の詳細な説明から明らかにされる。
【図面の簡単な説明】
【０００９】
【図１】本発明の実施の形態１に係る燃料電池スタックを含む燃料電池システムの構成を示す機能ブロック図である。
【図２】図１に示す燃料電池スタックを模式的に示す断面図である。
【図３Ａ】図１の燃料電池スタックにおける反応ガスの流れの一例を示す模式図である。
【図３Ｂ】図１の燃料電池スタックにおける反応ガスの流れの他の例を示す模式図である。
【図４】図２に示す膜−触媒層接合体の製造システムを示す模式図である。
【図５】図４の製造システムにおける第１圧力計により検出された吐出圧力と、時間との関係を示すグラフである。
【図６】図４の製造システムにより製造された触媒層に含まれる触媒の単位面積当たりの重量（触媒目付）と、触媒層におけるＸ方向の位置との関係を示すグラフである。
【図７】カソード側触媒層に含まれる触媒の単位面積当たりの重量（触媒目付）と、セル電圧との関係を示すグラフである。
【図８】本発明の実施の形態２に係る燃料電池スタックを模式的に示す断面図である。
【図９】本発明の実施の形態３に係る燃料電池スタックを模式的に示す断面図である。
【図１０】本発明の実施の形態４に係る燃料電池スタックを模式的に示す断面図である。
【発明を実施するための形態】
【００１０】
本発明の第１の態様に係る燃料電池スタックは、アノード側触媒層、カソード側触媒層、及び前記アノード側触媒層と前記カソード側触媒層とに挟まれる高分子電解質膜を有する膜−触媒層接合体と、前記膜−触媒層接合体を挟むようにして互いに対向するアノード側ガス拡散層及びカソード側ガス拡散層と、アノード側ガス拡散層及びカソード側ガス拡散層を挟むようにして互いに対向するアノード側セパレータ及びカソード側セパレータと、前記アノード側セパレータと前記アノード側ガス拡散層との間に設けられた燃料ガス流路と、前記カソード側セパレータと前記カソード側ガス拡散層の間に設けられた酸化剤ガス流路と、を備え、前記燃料ガス流路の全体的な（巨視的な）燃料ガスの流れ方向と前記酸化剤ガス流路の全体的な（巨視的な）酸化剤ガスの流れ方向とが平行であり、前記アノード側触媒層の厚さが、前記燃料ガス流路の全体的な燃料ガスの流れにおける上流端部から下流端部に向かって単調に変化するように形成され、かつ、前記カソード側触媒層の厚さが、前記酸化剤ガス流路の全体的な酸化剤ガスの流れにおける上流端部から下流端部に向かって単調に変化するように形成されている。
【００１１】
この構成によれば、触媒層の厚みと反応ガスの流れ方向との関係において、機能の向上が図られるという効果を奏する。
【００１２】
本発明の第２の態様に係る燃料電池スタックでは、第１の態様において、前記アノード側触媒層の厚さが、前記燃料ガス流路の全体的な燃料ガスの流れにおける上流端部から下流端部に向かって単調に小さくなるように形成され、前記カソード側触媒層の厚さが、前記酸化剤ガス流路の全体的な酸化剤ガスの流れにおける上流端部から下流端部に向かって単調に大きくなるように形成されてもよい。
【００１３】
この構成によれば、燃料電池スタックで発電された電圧の向上が図られる。また、燃料ガスに含まれるアンモニアによる燃料電池スタックの機能の低下が抑制される。
【００１４】
本発明の第３の態様に係る燃料電池スタックでは、第１の態様において、前記アノード側触媒層の厚さが、前記燃料ガス流路の全体的な燃料ガスの流れにおける上流端部から下流端部に向かって単調に大きくなるように形成され、前記カソード側触媒層の厚さが、前記酸化剤ガス流路の全体的な酸化剤ガスの流れにおける上流端部から下流端部に向かって単調に小さくなるように形成されてもよい。
【００１５】
この構成によれば、空気中の汚染物質による燃料電池スタックの機能の低下が抑制される。また、逆拡散水に含まれる汚染物質による燃料電池スタックの機能の低下が抑制される。
【００１６】
本発明の第４の態様に係る燃料電池スタックでは、第１の態様において、前記アノード側触媒層の厚さが、前記燃料ガス流路の全体的な燃料ガスの流れにおける上流端部から下流端部に向かって単調に小さくなるように形成され、前記カソード側触媒層の厚さが、前記酸化剤ガス流路の全体的な酸化剤ガスの流れにおける上流端部から下流端部に向かって単調に小さくなるように形成されてもよい。
【００１７】
この構成によれば、空気中の汚染物質による燃料電池スタックの機能の低下が抑制される。また、燃料ガスに含まれるアンモニアによる燃料電池スタックの機能の低下が抑制される。
【００１８】
本発明の第５の態様に係る燃料電池スタックでは、第１の態様において、前記アノード側触媒層の厚さが、前記燃料ガス流路の全体的な燃料ガスの流れにおける上流端部から下流端部に向かって単調に大きくなるように形成され、前記カソード側触媒層の厚さが、前記酸化剤ガス流路の全体的な酸化剤ガスの流れにおける上流端部から下流端部に向かって単調に大きくなるように形成されてもよい。
【００１９】
この構成によれば、燃料電池スタックで発電された電圧の向上が図られる。また、逆拡散水に含まれる汚染物質による燃料電池スタックの機能の低下が抑制される。
【００２０】
以下、本発明の実施の形態を、図面を参照しながら具体的に説明する。
【００２１】
なお、以下では全ての図面を通じて同一又は相当する要素には同一の参照符号を付して、その重複する説明を省略する。
【００２２】
（実施の形態１）
［燃料電池システムの構成］
図１は、実施の形態１に係る燃料電池スタック１０およびこれを含む燃料電池システム１２の構成を示す機能ブロック図である。
【００２３】
燃料電池システム１２は、燃料電池スタック（以下、「スタック」と称す。）１０、酸化剤ガス供給器１４、原料ガス供給器１６、改質器１８、燃焼器２０および制御器２２を備える。
【００２４】
酸化剤ガス供給器１４は、酸化剤ガス供給路を介してスタック１０に接続され、スタック１０に酸化剤ガスを供給する。酸化剤ガスとしては、たとえば、空気や酸素などが挙げられる。酸化剤ガス供給器１４には、たとえば、空気を送風するファンやブロアなどの送風機、酸素ボンベなどが用いられる。酸化剤ガス供給器１４は、制御器２２からの制御信号に応じて酸化剤ガスを送出する流量を調整する流量調整機能を有する。
【００２５】
原料ガス供給器１６は、原料ガス供給路を介して改質器１８に接続され、改質器１８に原料ガスを供給する。原料ガス供給器１６は、たとえば、原料ガスボンベ、原料ガス供給インフラストラクチャに接続されるブースタ、開閉弁および流量調整弁等で構成される。原料ガス供給器１６は、原料ガスを供給する機能と原料ガスの流量(flow rate)を調整する機能とを有する。原料ガスとしては、たとえば、天然ガス等の炭化水素系ガス、プロパンガス等の他の炭化水素系ガス、灯油等の常温で液体の炭化水素系燃料、メタノールなどの炭化水素以外の有機系燃料が挙げられる。
【００２６】
改質器１８は、燃料ガス供給路を介してスタック１０に接続される。改質器１８には、原料ガス供給器１６から原料ガスが供給される。さらに、改質器１８には、改質方式（水蒸気改質方式、部分酸化方式、又はオートサーマル方式）に応じて、水蒸気及び又は空気などの酸素含有ガスが図示されない供給経路を通じて供給される。改質器１８は、たとえば、水蒸気改質方式の場合、燃焼器２０の近傍に配置され、これらからの熱を利用して原料ガスを改質し、水素を含む燃料ガスを生成する。そして、この燃料ガスをスタック１０に供給する。
【００２７】
スタック１０は、後述するように、燃料ガスと酸化剤ガスとを酸化還元反応（発電反応）させることにより発電する。このスタック１０には温度検出器（図示せず）が設けられる。温度検出器により検出されたスタック１０内の温度は制御器２２へ出力される。
【００２８】
燃焼器２０は、発電ガス排出路を介してスタック１０に接続され、燃焼器２０にスタック１０から発電排ガスが供給される。発電排ガスは、発電反応に用いられなかった燃料ガス及び酸化剤ガスと発電反応により生成された水（水蒸気）とを含む。燃焼器２０は、改質器１８の近傍に配置され、発電排ガスを燃焼することにより改質器１８を加熱する。燃焼器２０における燃焼により生成された燃焼排ガスは、図示されない排出経路を通じて燃料電池システム１２の外部に排出される。
【００２９】
制御器２２は、演算処理機能を備えるものであればよい。制御装置として、マイクロコントローラ、ＣＰＵ、ＭＰＵ、論理回路、ＰＬＣ(Programmable Logic Controller)等が例示される。制御器２２は、温度検出器で検出されるスタック１０の温度などに基づいて原料ガス供給器１６および酸化剤ガス供給器１４などを制御する。なお、酸化剤ガス供給路及び燃料ガス供給路の少なくともいずれかに図示されない加湿器が設けられてもよい。
【００３０】
［スタックの構成］
図２は、スタック１０に含まれる膜−触媒層接合体２６を示す模式図である。図３Ａは、スタック１０における反応ガスの流れの一例を示す模式図である。図３Ｂは、スタック１０における反応ガスの流れの他の例を示す模式図である。なお、図３Ａおよび図３Ｂにおいては、燃料ガス流路２９および酸化剤ガス流路３１が線で示されているが、これらは１以上の燃料ガス流路２９および酸化剤ガス流路３１をそれぞれ代表している。
【００３１】
スタック１０は、複数のセル２４が積層されて形成される。セル２４は、互いに対向するアノード側セパレータ２８とカソード側セパレータ３０との間に挟まれる。セル２４は、膜−触媒層接合体２６と、これを挟むようにして互いに対向するアノード側ガス拡散層４０及びカソード側ガス拡散層４４と、を備える。膜−触媒層接合体２６は、アノード側触媒層３８、カソード側触媒層４２、及びアノード側触媒層３８とカソード側触媒層４２との間に配置される高分子電解質膜（以下、「電解質膜」と称する。）３２を有する。このアノード側触媒層３８およびアノード側ガス拡散層４０によりアノードが構成される。また、カソード側触媒層４２およびカソード側ガス拡散層４４によりカソードが構成される。
【００３２】
電解質膜３２は、好ましくは、湿潤な状態で水素イオン伝導性を有する高分子膜である。電解質膜３２は、本実施の形態では、略矩形状である。電解質膜３２の材料は、水素イオンを選択的に移動させるものであれば特に限定されない。電解質膜３２は、例えば、パーフルオロカーボンスルホン酸からなるフッ素系電解質膜（例えば、米国DuPont社製のNafion（登録商標）、旭化成（株）製のAciplex（登録商標）、旭硝子（株）製のFlemion（登録商標）など）や各種炭化水素系電解質膜を使用できる。
【００３３】
各触媒層３８、４２は、好ましくは、水素または酸素の酸化還元反応に対する触媒を含む層である。各触媒層３８、４２は、導電性を有し、かつ水素および酸素の酸化還元反応に対する触媒能を有するものであれば特に限定されない。各触媒層３８、４２は、本実施の形態では、略矩形状である。各触媒層３８、４２は、例えば白金族金属触媒を担持したカーボン粉末とプロトン導電性を有する高分子材料とを主成分とした多孔質な部材から構成される。各触媒層３８、４２に用いるプロトン導電性高分子材料は、電解質膜３２と同じ種類であっても、異なる種類であってもよい。
【００３４】
アノード側触媒層３８の厚さが、図２に示すＸ方向において、燃料ガス流路２９の全体的な燃料ガスの流れにおける上流端部２９ａから下流端部２９ｂに向かって単調に変化するように形成される。ここでは、たとえば、この厚さが、燃料ガス流路２９の上流端部２９ａから下流端部２９ｂに向かって単調に小さくなるように形成される。
【００３５】
カソード側触媒層４２の厚さも、図２に示すＸ方向において、酸化剤ガス流路３１の全体的な酸化剤ガスの流れにおける上流端部３１ａから下流端部３１ｂに向かって単調に変化するように形成される。ここでは、たとえば、この厚さが、酸化剤ガス流路３１の上流端部３１ａから下流端部３１ｂに向かって単調に大きくなるように形成される。
【００３６】
各ガス拡散層４０、４４は、好ましくは、導電性を有する多孔質の部材である。各ガス拡散層４０、４４は、板状で、略矩形状である。各ガス拡散層４０、４４は、導電性を有し、かつ反応ガスが拡散できるものであれば特に限定されない。各ガス拡散層４０、４４は、ガス透過性を持たせるために、カーボン微粉末、造孔材、カーボンペーパー、又はカーボンクロスなどを用いて作製された多孔質構造を有する導電性基材を用いることができる。また、ガス拡散層４０、４４に排水性を持たせるために、フッ素樹脂を代表とする撥水性高分子などをガス拡散層４０、４４の中に分散させてもよい。さらに、ガス拡散層４０、４４に電子伝導性を持たせるために、カーボン繊維、金属繊維、又はカーボン微粉末などの電子伝導性材料でガス拡散層４０、４４を構成してもよい。また、ガス拡散層４０、４４の触媒層３８、４２と接する面には、撥水性高分子とカーボン粉末とで構成される撥水カーボン層を設けてもよい。また、各ガス拡散層４０、４４には、例えば、基材として炭素繊維を用いず、導電性粒子と高分子樹脂とを主成分として構成された多孔質部材が用いられてもよい。なお、アノード側ガス拡散層４０とカソード側ガス拡散層４４は、同じ材質であってもよいし、異なる材質であってもよい。
【００３７】
導電性粒子の材料としては、例えば、グラファイト、カーボンブラック、活性炭等のカーボン材料が挙げられる。カーボンブラックとしては、アセチレンブラック（ＡＢ）、ファーネスブラック、ケッチェンブラック、バルカン等が挙げられ、これらの材料を単独で使用してもよく、また、複数の材料を組み合わせて使用してもよい。ま、上記カーボン材料の原料形態としては、粉末状、繊維状、粒状等のいずれの形状でもよい。
【００３８】
また、高分子樹脂としては、ＰＴＦＥ（ポリテトラフルオロエチレン）、ＦＥＰ（テトラフルオロエチレン・ヘキサフルオロプロピレン共重合体）、ＰＶＤＦ（ポリビニリデンフルオライド）、ＥＴＦＥ（テトラフルオロエチレン・エチレン共重合体）、ＰＣＴＦＥ（ポリクロロトリフルオロエチレン）、ＰＦＡ（テトラフルオロエチレン・パーフルオロアルキルビニルエーテル共重合体）等が挙げられ、耐熱性、撥水性、耐薬品性の観点からＰＴＦＥが有利である。ＰＴＦＥの原料としては、ディスパージョン及び粉末状の形状があげられるが、ディスパージョンが、作業性の点から有利である。なお、高分子樹脂は、導電性粒子同士を結着するバインダとしての機能を有する。また、高分子樹脂は、撥水性を有するため、燃料電池の内部にて水を系内に閉じ込める機能（保水性）も有する。
【００３９】
基材として炭素繊維を用いない、各ガス拡散層４０、４４は、高分子樹脂と導電性粒子とを含む混合物を混練して、押出し、圧延してから、焼成することにより製造される。具体的には、導電性粒子であるカーボンと分散溶媒、界面活性剤を攪拌・混錬機に投入した後、これを混錬し粉砕・造粒して、カーボンを分散溶媒中に分散させる。ついで、高分子樹脂であるフッ素樹脂を攪拌・混錬機にさらに投下して、攪拌および混錬して、カーボンとフッ素樹脂を分散する。得られた混錬物を圧延してシートを形成し、焼成して分散溶媒、界面活性剤を除去することで各ガス拡散層４０、４４を形成するシートが製造される。
【００４０】
アノード側ガス拡散層４０はアノード側触媒層３８上に配され、カソード側ガス拡散層４４はカソード側触媒層４２上に配される。これにより、アノード側ガス拡散層４０及びカソード側ガス拡散層４４は、膜−触媒層接合体２６を挟持するようにして互いに対向するように配置されている。
【００４１】
各セパレータ２８、３０は、好ましくは、膜−電極接合体を機械的に固定するとともに、隣接する膜−電極接合体同士を互いに電気的に直列に接続するための部材である。膜−電極接合体は、アノードと、カソードと、これらの間に挟まれる電解質膜３２とにより構成される。これにより、アノード側セパレータ２８及びカソード側セパレータ３０は、アノード側ガス拡散層４０及びカソード側ガス拡散層４４を挟持するようにして互いに対向するように配置される。
【００４２】
各セパレータ２８、３０は、好ましくは、カーボンを含む材質や金属を含む材質で構成される。各セパレータ２８、３０がカーボンを含む材質で構成される場合、各セパレータ２８、３０は、カーボン粉末と樹脂バインダとを混合した原料粉を金型に供給し、金型に供給された原料粉に圧力と熱を加えることによって形成される。また、各セパレータ２８、３０が金属を含む材質で構成される場合、各セパレータ２８、３０は、金属プレートからなるものであってもよい。各セパレータ２８、３０は、チタンやステンレス鋼製の板の表面に金メッキを施したものを使用することができる。なお、各セパレータ２８、３０は、導電性を有する多孔質のプレートで形成されてもよい。
【００４３】
各セパレータ２８、３０は、たとえば、略矩形状の平板で形成される。各セパレータ２８、３０の一方の主面（電極面）に、図３に示すように、反応ガス流路２９、３１である溝が形成される。また、他方の主面（冷却面）に冷却媒体流路（図示せず）である溝が形成される。溝は、適宜な方法（例えば、プレス機等を用いた成型や、切削機等を用いた切削）により各セパレータ２８、３０に形成される。なお、反応ガス流路２９、３１および冷却媒体流路は各セパレータ２８、３０に設けられてなくてもよい。この場合、各流路２９、３１は、各セパレータ２８、３０とは別の部材に設けられてもよいし、各セパレータ２８、３０に隣接する部材、たとえば、各ガス拡散層４０、４４などに設けられてもよい。
【００４４】
各セパレータ２８、３０に、各マニホールド孔２９ｃ、２９ｄ、３１ｃ、３１ｄが設けられる。マニホールド孔２９ｃは燃料ガス流路２９の流入側が接続され、マニホールド孔２９ｄは燃料ガス流路２９の流出側が接続される。また、マニホールド孔３１ｃは酸化剤ガス流路３１の流入側が接続され、マニホールド孔３１ｄは酸化剤ガス流路３１の流出側が接続される。これらのマニホールド孔２９ｃ、２９ｄ、３１ｃ、３１ｄは、セパレータ２８、３０において互いに対応する位置に形成され、各セパレータ２８、３０を貫通する。このため、その厚み方向に積み重ねられたセパレータ２８、３０において、各マニホールド孔２９ｃ、２９ｄ、３１ｃ、３１ｄが繋がり、燃料ガス流入マニホールド、燃料ガス流出マニホールド、酸化剤ガス流入マニホールドおよび酸化剤ガス流出マニホールドが形成される。
【００４５】
アノード側セパレータ２８は、燃料ガス流路２９がアノード側ガス拡散層４０に対向するように、アノード側ガス拡散層４０上に配される。これにより、この燃料ガス流路２９は、アノード側セパレータ２８とアノード側ガス拡散層４０との間に設けられる。燃料ガス流入マニホールドから燃料ガス流路２９の上流端部２９ａへ流入した燃料ガスは、アノード側ガス拡散層４０に接触するように燃料ガス流路２９を流れる。この際、燃料ガスはアノード側ガス拡散層４０を介してアノード側触媒層３８に供給される。そして、スタック１０で余剰となった水、および発電反応に用いられなかった未利用の余剰ガスが燃料ガス流路２９の下流端部２９ｂから燃料ガス流出マニホールドへ排出される。
【００４６】
カソード側セパレータ３０は、酸化剤ガス流路３１がカソード側ガス拡散層４４に対向するように、カソード側ガス拡散層４４上に配される。これにより、酸化剤ガス流路３１は、カソード側セパレータ３０とカソード側ガス拡散層４４の間に設けられる。酸化剤ガス流入マニホールドから酸化剤ガス流路３１の上流端部３１ａへ流入した酸化剤ガスは、カソード側ガス拡散層４４に接触するように酸化剤ガス流路３１を流れる。この際、酸化剤ガスはカソード側ガス拡散層４４を介してカソード側触媒層４２に供給される。そして、発電反応に用いられなかった未利用の余剰ガスが発電反応により生じた生成水とともに酸化剤ガス流路３１の下流端部３１ｂから酸化剤ガス流出マニホールドへ排出される。
【００４７】
燃料ガス流路２９および酸化剤ガス流路３１は、たとえば、図３Ａに示すＹ方向に延びながら、Ｘ方向へ曲がる折れ線状に形成される。部分的（微視的）には、この酸化剤ガス流路３１のＹ方向に延びる向きと、燃料ガス流路２９のＹ方向に延びる向きとは相反する。ただし、燃料ガス流路２９の全体的な（巨視的な）燃料ガスの流れ方向５１も、酸化剤ガス流路３１の全体的な（巨視的な）酸化剤ガスの流れ方向５２も、図３Ａに示すＸ方向である。よって、これらの全体的な（巨視的な）流れ方向は、図２に示すように、平行である。なお、燃料ガス流路２９および酸化剤ガス流路３１は、例えば、図３Ｂに示すように互いに平行な複数の直線状に形成されてもよい。つまり、燃料ガス流路２９および酸化剤ガス流路３１は、それぞれにおけるガスの全体的な流れ方向５１、５２が平行なものであれば、特に限定されない。
【００４８】
各セパレータ２８、３０の冷却面に形成された冷却媒体流路に水や不凍液などの冷却媒体が流れる。これにより、膜−電極接合体の発電時に発生する熱が除去される。
【００４９】
［膜−電極接合体の製造装置の構成］
図４は、膜−触媒層接合体２６の製造システム５０を示す模式図である。
【００５０】
膜−触媒層接合体２６の製造システム５０は、ロール５１と、ダイ５２と、ポンプ５３と、第１および第２バルブ５４、５５と、第１および第２圧力計５６、５７とを備える。
【００５１】
ロール５１は、たとえば、円筒形状の部材である。ロール５１は、支持シートの原反の巻き出し部（図示せず）と製品巻き取り部（図示せず）との間に配置される。ロール５１に架け渡された支持シートの外面には、電解質膜３２が貼り付けられている。電解質膜３２のＸ方向は、支持シートの原反の長手方向に合わせられる。
【００５２】
ダイ５２は、たとえば、薄い膜状に塗布が可能なスロットダイである。ダイ５２は、ロール５１と対向する位置に配置されている。ダイ５２は、触媒層３８、４２を形成するための触媒インクをロール５１に向けて吐出する。
【００５３】
触媒インクは、白金系金属触媒を担持したカーボン微粒子とプロトン導電性高分子を溶媒で混合した触媒インクである。金属触媒としては、例えば、プラチナ、ルテニウム、ロジウム、及びイリジウムなどを用いることができる。カーボン粉末としては、カーボンブラック、ケッチェンブラック、及びアセチレンブラックなどを用いることができる。溶媒としては、水、エタノール、ｎ−プロパノール、及びｎ−ブタノールなどのアルコール系、並びに、エーテル系、エステル系、及びフッ素系などの有機溶剤を用いることができる。白金系金属触媒インクの溶媒を乾燥することで、金属触媒を坦持したカーボン粉末を主成分とする各触媒層３８、４２を形成することができる。
【００５４】
ポンプ５３は、供給経路５８を介して、タンクなどの触媒インク供給部（図示せず）に接続される。ポンプ５３は、一定流量の触媒インクを触媒インク供給部から供給経路５８へ単調に送り出す。
【００５５】
供給経路５８は、吐出経路５９および回収経路６０に分岐する。これにより、供給経路５８は、吐出経路５９および回収経路６０へ触媒インクを導く。
【００５６】
吐出経路５９は、ダイ５２に接続され、ポンプ５３により供給経路５８を介して供給された触媒インクをダイ５２へ導く。
【００５７】
第１バルブ５４は、吐出経路５９に設けられ、開閉することにより吐出経路５９を遮断または連通させる。第１バルブ５４が開くことにより、供給経路５８からの触媒インクは吐出経路５９を通りダイ５２に供給される。
【００５８】
第１圧力計５６は、第１バルブ５４とダイ５２との間において吐出経路５９に設けられ、この吐出経路５９を通過する触媒インクの圧力を検出する。第１圧力計５６の検出値により、ポンプ５３によりダイ５２へ供給される圧力、つまり、ダイ５２から吐出される触媒インクの圧力（吐出圧力）が求められる。
【００５９】
第２バルブ５５は、回収経路６０に設けられ、開閉することにより回収経路６０を遮断または連通させる。第２バルブ５５は第１バルブ５４と交互に開く。これにより、第１バルブ５４が開いて第２バルブ５５が閉じると、供給経路５８からの触媒インクは吐出経路５９に流入する。一方、第１バルブ５４が閉じて第２バルブ５５が開くと、供給経路５８からの触媒インクは回収経路６０に流入する。また、第２バルブ５５は、開度を変化させることにより、回収経路６０における触媒インクの流量を調整する。このため、第２バルブ５５の開度が小さいほど、回収経路６０における触媒インクの流量が少なくなる。これにより、第２バルブ５５が閉じて第１バルブ５４が開いた際、吐出経路５９に流れる流量が多くなる。
【００６０】
回収経路６０は、その上流端が第２バルブ５５に接続され、下流端が回収タンクや触媒インク供給部などの回収部（図示せず）に接続される。このため、回収経路６０を通過した触媒インクは、回収部に回収される。
【００６１】
第２圧力計５７は、第２バルブ５５と回収部との間において回収経路６０に設けられ、この回収経路６０を通過する触媒インクの圧力を検出する。
【００６２】
［膜−電極接合体の製造方法］
図５は、第１圧力計５６により検出された吐出圧力と、時間との関係を示すグラフである。なお、縦軸は、吐出圧力の測定値を所定値で規格化した吐出圧力を示している。図６は、触媒層に含まれる触媒の単位面積当たりの重量（触媒目付）と、触媒層におけるＸ方向の位置との関係を示すグラフである。なお、縦軸は、触媒目付の測定値を所定値で規格化した触媒目付を示している。
【００６３】
なお、ここでは、アノード側触媒層３８の形成後に、カソード側触媒層４２を形成する場合について説明する。ただし、これらの触媒層３８、４２を形成する順番は反対でもよい。
【００６４】
支持シートは、巻き出し部により支持シートの原反から引き出される。支持シートの原反は、その内面がローラ側になるようにロール５１上に架け渡されて、ロール５１によって支えられる。支持シートの外面に貼り付けられた電解質膜３２はロール５１上を移動する。この際、電解質膜３２のＸ方向と移動方向とは一致する。
【００６５】
電解質膜３２がダイ５２に対向する位置に達するまで、たとえば、図５に示すｔａとｔｂとの間、ｔｃとｔｄとの間では、第２バルブ５５が開き第１バルブ５４が閉じられている。これにより、触媒インクは、供給経路５８から回収経路６０に流れて回収される。このため、触媒インクは供給経路５８から吐出経路５９に流入せず、第１圧力計５６により検出された圧力、つまり、吐出経路５９における触媒インクの圧力は０となる。
【００６６】
電解質膜３２がダイ５２に対向する位置に達すると、たとえば、図５に示すｔｂおよびｔｄのとき、第２バルブ５５が閉じ第１バルブ５４が開く。これにより、触媒インクは、供給経路５８から吐出経路５９に流れる。この際の吐出経路５９における触媒インクの圧力は、第１バルブ５４が開くまで、つまり、第１バルブ５４が閉じ第２バルブ５５が開いている間（ｔａ〜ｔｂ、ｔｃ〜ｔｄ）の第２バルブ５５の開度により異なる。
【００６７】
つまり、第２バルブ５５の開度が、たとえば、水準２である場合、図５に示すように、第１バルブ５４を開いて（ｔｂ）から少しの後（ｔｂ１）、吐出経路５９における触媒インクの圧力はＰ１になった。その後、触媒インクの圧力はほぼ一定に維持された。
【００６８】
第２バルブ５５の開度が、たとえば、水準２より小さな水準３である場合、供給経路５８から回収経路６０へ流入する触媒インクの量は少ない。このため、図５に示すように、第１バルブ５４を開いて（ｔｂ）から少しの後（ｔｂ１）、吐出経路５９における触媒インクの圧力は急激に高くなる。そして、吐出経路５９の触媒インクがダイ５２から吐出されるに伴い、吐出経路５９における触媒インクの圧力は徐々に低下してＰ１となる。
【００６９】
これに対し、第２バルブ５５の開度が、たとえば、水準２より大きい水準１である場合、供給経路５８から回収経路６０へ流入する触媒インクの量は多い。このため、図５に示すように、第１バルブ５４を開いた際に、吐出経路５９における触媒インクの圧力は低い。そして、触媒インクが供給経路５８から吐出経路５９へ流入するに応じて、吐出経路５９における触媒インクの圧力は徐々に増加しＰ１となる。
【００７０】
このように吐出経路５９を通過した触媒インクはダイ５２から電解質膜３２に向けて吐出されて、電解質膜３２上に触媒インクが塗られる。この電解質膜３２が移動するため、電解質膜３２には薄膜が形成される。そして、触媒インクが塗布された電解質膜３２は乾燥装置（図示せず）により乾燥されて、アノード側触媒層３８が電解質膜３２上に形成される。
【００７１】
この電解質膜３２上のアノード側触媒層３８の厚みは、吐出経路５９における触媒インクの圧力に依存する。つまり、触媒インクの圧力が高いほど、ダイ５２から吐出される触媒インクの量が多くなり、電解質膜３２上に塗布された触媒インクの厚みが大きくなって、アノード側触媒層３８は厚くなる。このため、図５に示すように、吐出経路５９における触媒インクの圧力は吐出時間に応じて変化する場合、これに伴い、図６に示すように、アノード側触媒層３８の厚みはＸ方向における位置により変化する。なお、このアノード側触媒層３８の厚みは、触媒層に含まれる触媒の単位面積当たりの重量（触媒目付）にほぼ比例する。このため、触媒の重量が大きいほど、アノード側触媒層３８の厚みは大きくなる。また、カソード側触媒層４２の厚みも、このアノード側触媒層３８の厚みと同様である。
【００７２】
たとえば、第２バルブ５５の開度が水準２である場合、図５に示すように、第１バルブ５４が開いている間、吐出経路５９における触媒インクの圧力はほぼ一定であった。このため、図６に示すように、触媒目付、つまり、アノード側触媒層３８の厚みはＸ方向における位置に対してほぼ一定である。
【００７３】
また、第２バルブ５５の開度が水準３である場合、図５に示すように、第１バルブ５４が開いている間、吐出経路５９における触媒インクの圧力は時間に伴い減少する。このため、図６に示すように、触媒目付、つまり、アノード側触媒層３８の厚みもＸ方向における位置が進むにつれ減少する。
【００７４】
これに対して、第２バルブ５５の開度が水準１である場合、図５に示すように、第１バルブ５４が開いている間、吐出経路５９における触媒インクの圧力は時間に伴い徐々に増加する。このため、図６に示すように、触媒目付、つまり、アノード側触媒層３８の厚みはＸ方向における位置が進むにつれ増加する。
【００７５】
このように電解質膜３２の外面上にアノード側触媒層３８が形成された後、アノード側触媒層３８の上に形状保持シートが貼られる。この形状保持シートと支持シートとの間にアノード側触媒層３８および電解質膜３２が挟まれた積層体が形成される。次いで、この積層体が巻き取り部に巻き取られる。
【００７６】
次いで、巻き取られた積層体は、巻き出し部より引き出され、ロール５１上に架け渡される。このローラ上に、形状保持シート、アノード側触媒層３８、電解質膜３２、および支持シートの順で積層される。そして、電解質膜３２がロール５１上を電解質膜３２のＸ方向に移動する。これに伴い、支持シートが電解質膜３２の内面上から剥がされ、電解質膜３２の内面が外部に現れる。そして、上述のアノード側触媒層３８と同様に、カソード側触媒層４２が電解質膜３２の内面上に形成される。これにより、膜−触媒層接合体２６が製造される。
【００７７】
［作用効果］
図２に示す実施の形態１の構成の膜−触媒層接合体２６によれば、カソード側触媒層４２の厚さが、酸化剤ガス流路３１の上流端部３１ａから下流端部３１ｂに向かって単調に大きくなるように形成される。このように、酸化剤ガス流路３１の下流（下流端部３１ｂ）側に向かってカソード側触媒層４２が厚くなるに伴い、カソード側触媒層４２に含まれる触媒の量が増える。このため、図７に示すように、触媒目付（触媒層の厚み）が酸化剤ガス流路３１の下流側に向かって増加するセル２４の電圧は、触媒目付が酸化剤ガス流路３１の下流側に向かって減少するセル２４の電圧に比べて、たとえば、１０ｍＶ大きくなる。このときの、酸化剤ガス流路３１の下流側に向かって増加するカソード側触媒層４２の厚みは、上流部で５〜１２μｍ、下流部で８〜１５μｍである。また、酸化剤ガス流路３１の下流側に向かって減少するカソード側触媒層４２の厚みは、上流部で８〜１５μｍ、下流部で５〜１２μｍである。このような電圧の違いは、セル２４の電流密度分布の偏在により生じる。つまり、低加湿運転では酸化剤ガス流路３１の下流側ほど、水分量が多く、電流密度が大きくなる。この電流密度の大きくなるほど、カソード側触媒層４２において触媒量が多いことにより、触媒が有効活用されている。
【００７８】
また、アノード側触媒層３８の厚さが、燃料ガス流路２９の上流端部２９ａから下流端部２９ｂに向かって単調に小さくなるように形成される。このように、燃料ガス流路２９の上流（上流端部２９ａ）側に向かってアノード側触媒層３８が厚くなるに伴い、アノード側触媒層３８に含まれる触媒の量が増えることにより、燃料ガスに含まれるアンモニアによるスタック１０の機能の低下が抑制される。つまり、燃料ガスの元になる原料ガスには都市ガスやプロパンガスなどが用いられ、原料ガスに窒素が含まれていることがある。この場合、微量のアンモニアが、原料ガスの改質反応により生成され、燃料ガスに含まれる。このアンモニアが燃料ガス流路２９を通ってアノード側触媒層３８に供給されると、アンモニアがアノード側触媒に吸着し被毒する。このアンモニアは上流側のアノード側触媒に付着し易い。しかし、燃料ガス流路２９の上流側においてアノード側触媒が多いため、一部のアノード側触媒層３８が被毒されても、活性のあるアノード側触媒が残る。これにより、アノード側触媒層３８のＸ方向の全長に亘ってアノード側触媒の活性が維持され、スタック１０の電圧や耐久性の低下が抑制される。
【００７９】
（実施の形態２）
図８は、実施の形態２に係る膜−触媒層接合体２６を示す模式図である。
【００８０】
カソード側触媒層４２の厚さが、酸化剤ガス流路３１の全体的な酸化剤ガスの流れにおける上流端部３１ａから下流端部３１ｂに向かって、つまり、図８のＸ方向に、単調に小さくなるように形成される。
【００８１】
アノード側触媒層３８の厚さが、燃料ガス流路２９の全体的な燃料ガスの流れにおける上流端部２９ａから下流端部２９ｂに向かって、つまり、図８のＸ方向に、単調に大きくなるように形成される。
【００８２】
上記構成の膜−触媒層接合体２６によれば、酸化剤ガス流路３１の上流（上流端部３１ａ）側に向かってカソード側触媒層４２が厚くなる。これに伴い、カソード側触媒層４２に含まれる触媒の量が増えるため、空気中の汚染物質によるスタック１０の機能の低下が抑制される。つまり、カソード側触媒層４２に供給される空気には窒素酸化物などの汚染物質が含まれている。この汚染物質により上流側ほどカソード側触媒が被毒され易い。しかし、酸化剤ガス流路３１の上流側ほどカソード側触媒が多いため、一部のカソード側触媒が被毒されても、活性のあるカソード側触媒が残る。これにより、カソード側触媒層４２のＸ方向の全長に亘ってカソード側触媒の活性が維持され、スタック１０の電圧や耐久性の低下が抑制される。
【００８３】
また、燃料ガス流路２９の下流（下流端部２９ｂ）側に向かってアノード側触媒層３８が厚くなる。これに伴い、アノード側触媒層３８に含まれる触媒の量が増えることにより、逆拡散水によるスタック１０の機能の低下が抑制される。つまり、発電反応により水が生成されるためカソードの水分量は下流側ほど多くなる。このため、低加湿運転では、下流側の水が逆拡散により電解質膜３２を経由してアノード側触媒層３８に移動する割合が多くなる。この逆拡散した水に窒素酸化物などの汚染物質が付随してアノード側触媒層３８に至ると、汚染物質がアノード側触媒を被毒する。しかし、燃料ガス流路２９の下流側においてアノード側触媒が多いため、一部のアノード側触媒層３８が被毒されても、活性のあるアノード側触媒が残る。これにより、アノード側触媒層３８のＸ方向の全長に亘ってアノード側触媒の活性が維持され、スタック１０の電圧や耐久性の低下が抑制される。
【００８４】
（実施の形態３）
図９は、実施の形態３に係る膜−触媒層接合体２６を示す模式図である。
【００８５】
カソード側触媒層４２の厚さが、酸化剤ガス流路３１の全体的な酸化剤ガスの流れにおける上流端部３１ａから下流端部３１ｂに向かって、つまり、図９のＸ方向に、単調に小さくなるように形成される。
【００８６】
アノード側触媒層３８の厚さが、燃料ガス流路２９の全体的な燃料ガスの流れにおける上流端部２９ａから下流端部２９ｂに向かって、つまり、図９のＸ方向に、単調に小さくなるように形成される。
【００８７】
上記構成の膜−触媒層接合体２６によれば、酸化剤ガス流路３１の上流（上流端部３１ａ）側に向かってカソード側触媒層４２が厚くなる。これに伴い、カソード側触媒層４２に含まれる触媒の量が増えるため、実施の形態２と同様に、空気中の汚染物質によるスタック１０の機能の低下が抑制される。
【００８８】
また、アノード側触媒層３８の厚さが、燃料ガス流路２９の上流端部２９ａから下流端部２９ｂに向かって単調に小さくなるように形成される。このように、燃料ガス流路２９の上流（上流端部２９ａ）側に向かってアノード側触媒層３８が厚くなるに伴い、アノード側触媒層３８に含まれる触媒の量が増えることにより、実施の形態１と同様に、燃料ガスに含まれるアンモニアによるスタック１０の機能の低下が抑制される。
【００８９】
（実施の形態４）
図１０は、実施の形態４に係る膜−触媒層接合体２６を示す模式図である。
【００９０】
カソード側触媒層４２の厚さが、酸化剤ガス流路３１の全体的な酸化剤ガスの流れにおける上流端部３１ａから下流端部３１ｂに向かって、つまり、図１０のＸ方向に、単調に大きくなるように形成される。
【００９１】
アノード側触媒層３８の厚さが、燃料ガス流路２９の全体的な燃料ガスの流れにおける上流端部２９ａから下流端部２９ｂに向かって、つまり、図１０のＸ方向に、単調に大きくなるように形成される。
【００９２】
上記構成の膜−触媒層接合体２６によれば、カソード側触媒層４２の厚さが、酸化剤ガス流路３１の上流端部３１ａから下流端部３１ｂに向かって単調に大きくなるように形成される。このように、酸化剤ガス流路３１の下流（下流端部３１ｂ）側に向かってカソード側触媒層４２が厚くなる。これに伴い、カソード側触媒層４２に含まれる触媒の量が増えるため、実施の形態１と同様に、スタック１０における電圧が高まる。
【００９３】
また、燃料ガス流路２９の下流（下流端部２９ｂ）側に向かってアノード側触媒層３８が厚くなる。これに伴い、アノード側触媒層３８に含まれる触媒の量が増えることにより、実施の形態２と同様に、逆拡散水に含まれる汚染物質によるスタック１０の機能の低下が抑制される。
【００９４】
なお、上記全実施の形態において、図３に示すように、１本の折れ線状の燃料ガス流路２９がアノード側セパレータ２８に設けられ、１本の折れ線状の酸化剤ガス流路３１がカソード側セパレータ３０に設けられた。ただし、燃料ガス流路２９および酸化剤ガス流路３１の各セパレータ２８、３０に設けられる数および形状はこれに限定されない。たとえば、複数の直線状の燃料ガス流路２９および酸化剤ガス流路３１の各セパレータ２８、３０に設けられてもよい。
【００９５】
また、上記全実施の形態は、互いに相手を排除しない限り、互いに組み合わせてもよい。
【００９６】
上記説明から、当業者にとっては、本発明の多くの改良や他の実施の形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００９７】
本発明の燃料電池スタック１０は、触媒層の厚みと反応ガスの流れ方向との関係において、機能の向上が図られた燃料電池スタック１０等として有用である。
【符号の説明】
【００９８】
１０    スタック
２６    膜−触媒層接合体
２８    アノード側セパレータ
２９    燃料ガス流路
２９ａ  上流端部
２９ｂ  下流端部
３０    カソード側セパレータ
３１    酸化剤ガス流路
３１ａ  上流端部
３１ｂ  下流端部
３２    電解質膜
３８    アノード側触媒層
４０    アノード側ガス拡散層
４２    カソード側触媒層
４４    カソード側ガス拡散層
【図１】
2013225398.tif 000003
【図２】
2013225398.tif 000004
【図３Ａ】
2013225398.tif 000005
【図３Ｂ】
2013225398.tif 000006
【図４】
2013225398.tif 000007
【図５】
2013225398.tif 000008
【図６】
2013225398.tif 000009
【図７】
2013225398.tif 000010
【図８】
2013225398.tif 000011
【図９】
2013225398.tif 000012
【図１０】
2013225398.tif 000013